(57)【要約】【課題】安価な高分子樹脂により形成されたシームレスベルト状の支持体を備えた電子写真用感光体の提供。【解決手段】シームレスベルト状の可撓性支持体１とこの支持体１上に被覆された感光層３とを備える電子写真用感光体において、支持体１が、第１の高分子樹脂と、導電性微粒子を含有する第２の高分子樹脂とを、第２の高分子樹脂が感光層側となるように、２層共押し出し成形することによりシームレスベルト状に一体成形されてなる電子写真用感光体とする。【選択図】      図１
2004279896.tif 000002
【特許請求の範囲】
【請求項１】
シームレスベルト状の可撓性支持体とこの支持体上に被覆された感光層とを備える電子写真用感光体において、前記支持体が、第１の高分子樹脂と、導電性微粒子を含有する第２の高分子樹脂とを、第２の高分子樹脂が前記感光層側となるように、２層共押し出し成形することによりシームレスベルト状に一体成形されてなることを特徴とする電子写真用感光体。
【請求項２】
前記支持体が支持層とこの支持層上に接する外表面層からなり、当該支持層は前記第１の高分子樹脂からなり、外表面層は前記第２の高分子樹脂を主成分とすることを特徴とする請求項１記載の電子写真用感光体。
【請求項３】
前記感光層が単層構造の正帯電型感光層であることを特徴とする請求項１または請求項２記載の電子写真用感光体。
【請求項４】
前記第１の高分子樹脂と前記第２の高分子樹脂とが共にポリエチレンテレフタレート樹脂であることを特徴とする請求項１乃至３のいずれか一項に記載の電子写真用感光体。
【請求項５】
前記導電性微粒子がカーボンブラックであることを特徴とする請求項１乃至４のいずれか一項に記載の電子写真用感光体。
【請求項６】
前記カーボンブラックが第２の高分子樹脂に対し、１乃至８０重量％含有されることを特徴とする請求項５記載の電子写真用感光体。
【請求項７】
前記第２の高分子樹脂と第１の高分子樹脂とが、３０／７０〜５０／５０の範囲から選ばれるいずれかの厚み比率により押し出し成形されてなることを特徴とする請求項１乃至６のいずれか一項に記載の電子写真用感光体。
【発明の詳細な説明】
【０００１】
【発明の属する技術分野】
本発明は電子写真方式のプリンター、複写機などに用いられる可撓性を有するシームレスベルト状の電子写真用感光体に係り、特にはシームレスベルト状の正帯電有機感光体に関するものである。
【０００２】
【従来の技術】
近年、有機電子写真用感光体を用いたプリンタ、コピー機、ファクシミリ等は従来のモノクロ印刷からカラー化への需要が大きくなりつつある。そのようなカラー印刷機としては、４本の感光体ドラムを用いて４色重ね合せ印刷を行うタンデム方式、１本の感光体で４色を印刷するワンドラム方式等があり、既に実用化されている。その他、前述したドラム状の感光体の代わりに、可撓性支持体を用いるベルト型の感光体を用いた方式も一部実用化されている。このベルト型の感光体を用いる方式は感光体の装置への組み込み形状の自由度が高いことから、装置の小スペース化が可能であるという優位性を有することに特長がある。現在、実用化されているベルト型感光体は大きく２つの種類に分けることができ、一つはつなぎ目（シーム）を有するシームのある支持体を用いたものであり、もう一方はつなぎ目を持たないシームレス支持体を用いたものである。
【０００３】
シームありの支持体は一般にポリエチレンテレフタレート（ＰＥＴ）等の高分子樹脂フィルム上に、電気伝導を得るために金属層を蒸着等の手法で形成したものが一般的であり、感光層の塗布前や後に、熱や超音波により平面フィルムの平行な両端を重ねて溶着処理を行いベルト型に形成される。このようなシームありの支持体は比較的安価に入手することができ、加工の自由度が高いことから実用例も多い。しかし、カラー化の流れの中で、シーム部では凹凸が有り画像形成ができないことから、画像形成の際シーム部にかからないようにするために、感光体のサイズを用紙に適合した周長を必要とすると共に、一色に付き感光体を１回転させる必要があり、印字速度に限界が生じる。さらに色合せの際に各色トナーを重ねる中間転写体を必要とするために装置寸法の小型化にも限界が生じるといった問題がある。
【０００４】
一方、シームレス支持体では、上述の問題は解消され印字速度の高速化や装置寸法の小型化が可能ではあるが、支持体の機械的強度の観点から支持体材質が金属電鋳管や導電性微粒子を含有したポリイミドなど、高価な材料に限定されており、コスト競争力の点で大きな問題があった。
【０００５】
また、安価なシームレスベルト支持体の実現を目的とし、ＰＥＴに導電性微粒子を含有したシームレスベルト支持体なども検討されているが、機械的強度の点で満足できる特性は得られていない。また、電子写真装置に使われるベルトには前述の感光体の支持体としての用途の他、中間転写ベルト、転写搬送ベルトとして多用されている。
【０００６】
このような安価なベルトを構成する材料として、ポリカーボネート樹脂やポリエチレンテレフタレート樹脂などの熱可塑性樹脂にカーボンや金属粉を添加した導電性樹脂を用いることが知られている（特許文献１）。しかし、この材料からなるベルトは、耐久性が小さいという問題がある。また、それぞれ上層に誘電体、下層に導電性の樹脂を用いた２または３層の転写ベルトについても知られている（特許文献２〜７参照）。
【０００７】
さらに、ポリエチレンテレフタレート樹脂にカーボンを添加して導電性とした材料を用い、導電率を特定することにより、材料強度を低下させずに転写効率を改善した中間転写ベルトとする発明が知られている（特許文献８）。このように安価な樹脂からなるベルトの材料は中間転写ベルトなどが多く、感光体の用途では見当たらない。
【０００８】
【特許文献１】
特開昭６３−３１１２６３号公報
【特許文献２】
特開昭５６−１５４７７２号公報
【特許文献３】
特開昭６２−２１１６７８号公報
【特許文献４】
特開平５−１６２７８号公報
【特許文献５】
特開平５−１０５２５９号公報
【特許文献６】
特開平６−１３０８３０号公報
【特許文献７】
特開平１０−６３０２９号公報
【特許文献８】
特開平４−３１３７５７号公報
【０００９】
【発明が解決しようとする課題】
本発明は上述の点に鑑みてなされたものであり、その目的は、安価な高分子樹脂により形成され、感光体用支持体として十分な耐久性（強度）、導電性を有するシームレスベルト支持体およびシームレスベルト状の電子写真用感光体を提供することにある。
【００１０】
【課題を解決するための手段】
請求項１記載の本発明によれば、シームレスベルト状の可撓性支持体とこの支持体上に被覆された感光層とを備える電子写真用感光体において、前記支持体が、第１の高分子樹脂と、導電性微粒子を含有する第２の高分子樹脂とを、第２の高分子樹脂が前記感光層側となるように、２層共押し出し成形することによりシームレスベルト状に一体成形されてなる電子写真用感光体とすることにより、前記目的は達成される。
【００１１】
請求項２記載の本発明によれば、前記支持体が支持層とこの支持層上に接する外表面層からなり、当該支持層は前記第１の高分子樹脂からなり、外表面層は前記第２の高分子樹脂を主成分とする請求項１記載の電子写真用感光体とすることが好ましい。
【００１２】
請求項３記載の本発明によれば、前記感光層が単層構造の正帯電型感光層である請求項１または２記載の電子写真用感光体とすることがより好ましい。
【００１３】
請求項４記載の本発明によれば、前記第１の高分子樹脂と前記第２の高分子樹脂とが共にポリエチレンテレフタレート（ＰＥＴ）樹脂である請求項１乃至３のいずれか一項に記載の電子写真用感光体とすることが望ましい。
【００１４】
請求項５記載の本発明によれば、前記導電性微粒子がカーボンブラックである請求項１乃至４のいずれか一項に記載の電子写真用感光体とすることが好適である。
【００１５】
請求項６記載の本発明によれば、前記カーボンブラックが第２の高分子樹脂に対し、１乃至８０重量％含有される請求項５記載の電子写真用感光体とすることがより望ましい。
【００１６】
請求項７記載の本発明によれば、前記第２の高分子樹脂と第１の高分子樹脂とが、３０／７０〜５０／５０の範囲から選ばれるいずれかの厚み比率により押し出し成形されてなる請求項１乃至６のいずれか一項に記載の電子写真用感光体とすることが好適である。
【００１７】
【発明の実施の形態】
以下、本発明にかかる電子写真用感光体の実施形態について、図面を参照しながら説明する。図１は本発明の感光体の一実施例を示す概念的要部断面図で、１はシームレスベルト支持体であり、１ａが導電性微粒子を含む導電層、１ｂが樹脂単独の支持層である。２は中間層、３は感光層、４は保護層であり、中間層と保護層は必要に応じて設けられる。感光層３は図１では電荷発生機能と電荷輸送機能を有し、１つの層で両方の機能を有する単層型感光層を示したが、積層型感光層でもよい。
【００１８】
（シームレスベルト支持体）
シームレスベルト支持体１は、感光体の電極としての役目と同時に他の各層の支持体となっており、高分子樹脂を主成分とし可撓性を有するシーム部の無い円筒状である。層構成は、カーボンブラックや金属微粒子などの導電性フィラーを含有した第２の高分子樹脂からなる導電層（外表面層）１ａと、第１の高分子樹脂単独で形成されている支持層（下層）１ｂとの二層構造を有する。
【００１９】
前記シームレスベルトに用いられる第１、第２の高分子樹脂としては、ポリプロピレン、ポリエチレン、ポリブタジエン、ポリイソブチレン、ポリアミド、ポリアセタール（ＰＯＭ）、ポリアリレート、ポリカーボネート（ＰＣ）、ポリフェニレンエーテル（ＰＰＥ）、ポリエチレンテレフタレート（ＰＥＴ）、ポリスルフォン、ポリエーテルスルフォン、ポリフェニレンスルファイド（ＰＰＳ）、ポリブチレンテレフタレート（ＰＢＴ）、ポリエーテルエーテルケトン（ＰＥＥＫ）、ポリフッ化ビニリデン（ＰＶＤＦ）、エチレンテトラフルオロエチレン共重合体（ＰＴＦＥ）、テトラフルオロエチレン−パーフルオロアルキルビニルエーテル共重合体（ＰＦＡ）、テトラフルオロエチレン−ヘキサフルオロプロピレン共重合体、ポリフッ化ビニル、アクリル、アクリル酸アルキルエステル共重合体、ポリエーテルアミド共重合体、ポリエーテルエステル共重合体、ポリウレタン共重合体、シリコーン樹脂などを用いることができるが、溶融成形、フィルムキャスト等の方法で加工可能な高分子樹脂であればその他の樹脂でもよい。また、互いに相溶するものであれば、上記樹脂を混合して用いてもよい。
【００２０】
導電層に含有される導電性微粒子は、カーボンブラックを用いた場合、導電層の重量に対して１〜８０重量％、好適には１０〜４０重量％であり、体積抵抗率が１×１０４Ω・ｃｍ以下となることが必要である。支持体の厚みは、導電層と支持層を合わせて５０〜５００μｍの範囲であり、好適には７５〜１５０μｍである。支持体の厚みに対する導電層の比率は５〜７０％であり、好適には３０〜５０％である。なお、前記導電層と支持層のベースとなる第１の高分子樹脂と第２の高分子樹脂を共通にすることが接着性、耐久性の面で、好ましいが、互いに異なる樹脂であってもよい。
【００２１】
（中間層）
前記シームレスベルト支持体の外表面上に形成される中間層２は下引き層とも言い、樹脂を主成分とする層からなり、支持体から感光層への不要な電荷の注入防止、支持体表面の欠陥被覆等の目的で必要に応じて設けられる。本発明における中間層に用いられる結着樹脂としては、塩化ビニルと酢酸ビニルとその他の樹脂成分の共重合体、または、ポリカーボネート樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン、ポリプロピレン、ポリスチレン、アクリル樹脂、ポリウレタン樹脂、エポキシ樹脂、メラミン樹脂、シリコーン樹脂、ポリアミド樹脂、ポリスチレン樹脂、ポリアセタール樹脂、ポリアリレート樹脂、ポリスルホン樹脂、メタクリル酸エステルの重合体およびこれらの共重合体などを１種または、２種以上適宜組み合わせて使用することが可能である。
【００２２】
さらに、本発明における中間層には、金属酸化物微粒子として酸化チタンを含有させることが可能であるが、酸化ケイ素（シリカ）、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物微粒子等を合せて含有させてもよい。これらの含有量は、層を形成できる範囲で任意に設定できる。
【００２３】
結着樹脂を主成分とする中間層の場合、正孔輸送性の付与、電荷トラップの低減等を目的として、正孔輸送物質を含有させることができる。正孔輸送物質の含有量は、中間層の固形分に対して、０．１〜６０重量％、好適には、５〜４０重量％である。また、必要に応じて、電子写真特性を著しく損なわない範囲で、その他公知の添加剤を含有させることもできる。これらの中間層は、一層でも用いられるが、異なる種類の層を二層以上積層させて用いてもよい。中間層の膜厚は、中間層の配合組成にも依存するが、繰り返し連続使用したとき残留電位が増大するなどの悪影響が出ない範囲で任意に設定できる。
【００２４】
（感光層）
感光層３は、主として、電荷発生物質、正孔輸送物質、電子輸送物質（アクセプタ性化合物）、および結着樹脂からなる単層構造である。電荷発生物質としては、特に制限はないが、例えばフタロシアニン系顔料、アゾ顔料、アントアントロン顔料、ペリレン顔料、ペリノン顔料、多環キノン顔料、スクアリリウム顔料、チアピリリウム顔料、キナクリドン顔料等を使用することができ、これら電荷発生物質を単独または、２種以上を組み合わせて使用することが可能である。特に、本発明のシームレスベルト電子写真用感光体には、アゾ顔料としては、ジスアゾ顔料、トリスアゾ顔料、ペリレン顔料としては、Ｎ，Ｎ’−ｂｉｓ（３，５−ｄｉｍｅｔｙｌｐｈｅｎｙｌ）−３，４，９，１０−ｐｅｒｙｌｅｎｅ  ｂｉｓ（ｃａｒｂｏｘｉｍｉｄｅ）、フタロシアニン系顔料としては、無金属フタロシアニン、銅フタロシアニン、チタニルフタロシアニンが好ましく、さらには、Ｘ型無金属フタロシアニン、τ型無金属フタロシアニン、ε型銅フタロシアニン、α型チタニルフタロシアニン、β型チタニルフタロシアニン、Ｙ型チタニルフタロシアニン、アモルファスチタニルフタロシアニン、特開平８−２０９０２３号公報に記載のＣｕＫα：Ｘ線回折スペクトルにてブラッグ角２θが９．６°を最大ピークとするチタニルフタロシアニンを用いると感度、耐久性および画質の点で著しく改善された効果を示す。電荷発生物質の含有量は、感光層の固形分に対して、０．１〜２０重量％、好適には、０．５〜１０重量％である。
【００２５】
正孔輸送物質としては、特に制限はないが、例えばヒドラゾン化合物、ピラゾリン化合物、ピラゾロン化合物、オキサジアゾール化合物、オキサゾール化合物、アリールアミン化合物、ベンジジン化合物、スチルベン化合物、スチリル化合物、ポリ−Ｎ−ビニルカルバゾール、ポリシラン等を使用することができ、これら正孔輸送物質を単独または、２種以上を組み合わせて使用することが可能である。本発明において用いられる正孔輸送物質としては、光照射時に発生する正孔の輸送能力が優れているほか、電荷発生物質との組み合せに好適なものが好ましい。正孔輸送物質の含有量は、感光層の固形分に対して、５〜８０重量％、好適には、１０〜６０重量％である。
【００２６】
電子輸送物質としては、特に制限はないが、無水琥珀酸、無水マレイン酸、ジブロム無水琥珀酸、無水フタル酸、３−ニトロ無水フタル酸、４−ニトロ無水フタル酸、無水ピロメリット酸、ピロメリット酸、トリメリット酸、無水トリメリット酸、フタルイミド、４−ニトロフタルイミド、テトラシアノエチレン、テトラシアノキノジメタン、クロラニル、ブロマニル、ｏ−ニトロ安息香酸、マロノニトリル、トリニトロフルオレノン、トリニトロチオキサントン、ジニトロベンゼン、ジニトロアントラセン、ジニトロアクリジン、ニトロアントラキノン、ジニトロアントラキノン、チオピラン系化合物、キノン系化合物、ベンゾキノン系化合物、ジフェノキノン系化合物、ナフトキノン系化合物、アントラキノン系化合物、スチルベンキノン系化合物、アゾキノン系化合物等の電子輸送物質（アクセプター性化合物）を使用することができ、これら電子輸送物質を単独または、２種以上組み合わせて使用することが可能である。電子輸送物質の含有量は、感光層の固形分に対して、１〜５０重量％、好適には、５〜４０重量％である。
【００２７】
結着樹脂としては、ポリカーボネート樹脂を単独、もしくは、ポリエステル樹脂、ポリビニルアセタール樹脂、ポリビニルブチラール樹脂、ポリビニルアルコール樹脂、塩化ビニル樹脂、酢酸ビニル樹脂、ポリエチレン、ポリプロピレン、ポリスチレン、アクリル樹脂、ポリウレタン樹脂、エポキシ樹脂、メラミン樹脂、シリコーン樹脂、ポリアミド樹脂、ポリスチレン樹脂、ポリアセタール樹脂、ポリアリレート樹脂、ポリスルホン樹脂、メタクリル酸エステルの重合体およびこれらの共重合体などの樹脂と適宜組み合せて使用することが可能である。また、分子量の異なる同種の樹脂を混合して用いてもよい。結着樹脂の含有量は感光層の固形分に対して１０〜９０重量％、好適には２０〜８０重量％であり、結着樹脂におけるポリカーボネート樹脂の占める割合は、１重量％〜１００重量％、さらに好適には２０重量％〜８０重量％の範囲である。感光層の膜厚は実用的に有効な表面電位を維持するためには３〜１００μｍの範囲が好ましく、より好適には１０〜５０μｍである。
【００２８】
これらの感光層中には、耐環境性や有害な光に対する安定性を向上させる目的で、酸化防止剤や光安定剤などの劣化防止剤を含有させることもできる。このような目的に用いられる化合物としては、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。
【００２９】
また、感光層中には、形成した膜のレベリング性の向上や潤滑性の付与を目的として、シリコーンオイルやフッ素系オイル等のレベリング剤を含有させることもできる。さらに、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物等の微粒子、または、４フッ化エチレン樹脂等のフッ素系樹脂粒子、フッ素系クシ型グラフト重合樹脂粒子等を含有してもよい。また、必要に応じて、電子写真特性を著しく損なわない範囲で、その他公知の添加剤を含有させることもできる。
【００３０】
（保護層）
保護層４は、耐刷性を向上させること等を目的とし、必要に応じ設けることができ、結着樹脂を主成分とする層や、アモルファスカーボン等の無機薄膜からなる。また結着樹脂中には、導電性の向上や、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物等の微粒子、または、４フッ化エチレン樹脂等のフッ素系樹脂粒子、フッ素系クシ型グラフト重合樹脂粒子等を含有してもよい。また、電荷輸送性を付与する目的で、上記感光層に用いられる正孔輸送物質、電子輸送物質を含有させたり、形成した膜のレベリング性の向上や潤滑性の付与を目的として、シリコーンオイルやフッ素系オイル等のレベリング剤を含有させることもできる。また、必要に応じて、電子写真特性を著しく損なわない範囲で、その他公知の添加剤を含有させることもできる。
【００３１】
（形成方法）
感光体の各層（中間層、感光層、保護層）を塗布によって形成する場合は、上記構成材料を適当な溶剤とともに、ペイントシェーカー、ボールミル、超音波分散等の公知の方法により、溶解、分散させ、塗布液を作製し、浸漬塗布、スプレー塗布、ブレード塗布、ロール塗布、スパイラル塗布、スライドホッパ塗布等の公知の塗布方法により形成したのち、乾燥すればよい。塗布液を作製するための溶剤としては、種々の有機溶剤が使用可能である。中間層塗布液に用いられる有機溶剤としては、特に制限はないが、一般的にはジメチルエーテル、ジエチルエーテル、１、４−ジオキサン、テトラヒドロフラン、テトラヒドロピラン、エチレングリコールジメチルエーテル、ジエチレングリコールジメチルエーテル等のエーテル系溶剤、アセトン、メチルエチルケトン、シクロヘキサノン、メチルイソブチルケトン、メチルイソプロピルケトン等のケトン系溶剤を単独または２種類以上を混合して用いることが有効であり、さらに、他の有機溶剤との混合も可能である。
【００３２】
感光層塗布液に用いられる有機溶剤としては、中間層に対する溶解性が低く、感光層に用いられる材料を溶解するものが好ましい。特には、ジクロロメタン、ジクロロエタン、トリクロロエタン、クロロホルム、クロロベンゼン等のハロゲン化炭化水素を単独、もしくは適宜組み合せて使用することが有効であり、さらに、他の有機溶剤との混合も可能である。保護層塗布液に用いられる有機溶剤としては、特に制限はないが、感光層を溶解せず、保護層に用いられる材料を溶解するものであれば何れでもよい。
【００３３】
【実施例】
以下、実施例を挙げて本発明を詳細に説明するが、本発明はこれらの実施例に限定されない。なお、本文中「部」とは「重量部」を、「％」は「重量％」をそれぞれ表す。
【００３４】
（実施例１）
支持体用樹脂（第１の高分子樹脂と第２の高分子樹脂）としてポリエチレンテレフタレート（以下ＰＥＴと表す）を選択し、導電層（外表面層）用にはＰＥＴ樹脂６０重量部に対してカーボンブラック４０重量部を加熱溶融下で混入し、よく攪拌した樹脂を使用し、支持層用にはＰＥＴ樹脂のみを使用した。これら２種類の樹脂を２層共押し出し成形機により、直径１００ｍｍの２層共押し出し環状ダイに導き、ダイ中で積層した後にチューブ状に押し出し、導電層３０μｍ、支持層７０μｍのシームレスベルトとした。このシームレスベルト支持体の断面を別途調べたところ、導電層と支持層との境界は相互に溶融した状態になって一体化（相溶化）していた。前記導電層と支持層の各厚みは前記環状ダイ中で積層して一体化する直前の押し出し口の各厚みであり、また、前記溶融境界層の中間を境界と見なした値でもある。その後、このシームレスベルトを支持体として、その外表面上に以下に示した各層を浸漬塗工にて成膜し、シームレスベルト型感光体を得た。
【００３５】
なお、前述の説明では２層共押し出し成形機を用いたので、押し出し成形という語句を使用したが、押し出し成形のみに限定されるものではなく、射出成形ということもできる。
【００３６】
また、前記導電層と支持層の各厚みの調節について、前述のように前記環状ダイ中で積層して一体化する直前の押し出し口の各厚みを変えることにより、調節することもできるが、一体化する直前の各押し出し口を通過するそれぞれの溶融樹脂の粘度、流速を変えることにより、調節してもよく、さらに別の方法があれば、その方法によってもよい。
【００３７】
（中間層）
以下に示す材料を十分攪拌溶解して調製した塗布液を用いて成膜し、１００℃で３０分乾燥して膜厚０．２μｍの中間層を形成した。
塩化ビニル−酢酸ビニル−ビニルアルコール共重合体（ＳＯＬＢＩＮ  Ａ：日信化学（株）、ＳＯＬＢＩＮは登録商標）
（塩化ビニル９２％−酢酸ビニル３％−ビニルアルコール５％）５０部
メチルエチルケトン                                              ９５０部
【００３８】
〈感光層〉
以下に示す材料のうち、結着樹脂以外のものをペイントシェーカーにて１時間分散した後、結着樹脂を加えて十分攪拌溶解し、さらに１時間分散して調製した塗布液を用いて成膜し、１００℃で６０分乾燥して膜厚２５μｍの単層型感光層を形成した。
電荷発生物質：  Ｘ型無金属フタロシアニン                            ２部
正孔輸送物質：  下記正孔輸送物質（ＨＴＭ−１）                    ６５部
電子輸送物質：  下記電子輸送物質（ＥＴＭ−１）                    ２８部
シリコーンオイル：  ＫＦ−５４（信越化学工業（株））            ０．１部
結着樹脂：  パンライトＴＳ２０５０（帝人化成（株））            １０５部
（パンライトは登録商標、ビスフェノールＺ型ポリカーボネート樹脂）
塩化メチレン                                                  １０００部
【００３９】
【化１】
2004279896.tif 000003
【００４０】
【化２】
2004279896.tif 000004
【００４１】
（実施例２）
実施例１のシームレスベルト支持体を、導電層のカーボンブラック含有量を１０重量部とした以外は、実施例１と同様にベルト型感光体を作製した。
【００４２】
（実施例３）
実施例１のシームレスベルト支持体を、導電層を５０μｍ、支持層を５０μｍとした以外は、実施例１と同様にベルト型感光体を作製した。
【００４３】
（比較例１）
実施例１のシームレスベルト支持体を、導電層用に調整した樹脂のみを用いて、厚さ１００μｍの支持体とした以外は、実施例１と同様にベルト型感光体を作製した。
【００４４】
（比較例２）
実施例１のシームレスベルト支持体を、支持層用樹脂（ＰＥＴ）のみを用いて厚さ１００μｍの支持体とした以外は、実施例１と同様にベルト型感光体を作製した。
【００４５】
（評価方法）
前記実施例１〜３および比較例１、２で得られた各ベルト型感光体の耐久性および感光体特性を試験するために、ベルト型感光体を搭載した実機（プリンタ）を用いて、前記実施例、比較例の各ベルト型感光体に取り替えて、２０万枚の印字試験を実施した。実機による印字試験の結果を下記表１に示す。
【００４６】
【表１】
耐久印字試験結果（２０万枚印字後）
2004279896.tif 000005
【００４７】
実施例１〜３のシームレスベルト型感光体では、２０万の印字試験においても支持体の破断や印字障害はなく良好な結果が得られた。比較例１では、初期的な印字品質には問題がなかったものの、約５万枚の印字で支持体の破断が発生し試験継続が不可能となった。導電性ＰＥＴ樹脂からなる支持体は明らかに支持体強度（耐久性）が低いことが分かる。比較例２のＰＥＴ樹脂からなる支持体では、支持体強度としては問題がないものの、当然のことながら支持体が電極として機能せず、印字を得ることができなかった。
【００４８】
前記実施例１〜３では可撓性支持体の高分子樹脂として、ＰＥＴ樹脂を用い、導電性微粒子として、カーボンブラックをそれぞれ用いたが、他の樹脂、他の導電性微粒子でもよい。また、感光体として単層型感光体を用いたが、積層型感光体であってもよい。
【００４９】
【発明の効果】
本発明によれば、シームレスベルト状の可撓性支持体とこの支持体上に被覆された感光層とを備える電子写真用感光体において、前記支持体が、第１の高分子樹脂と、導電性微粒子を含有する第２の高分子樹脂とを、第２の高分子樹脂が前記感光層側となるように、２層共押し出し成形することによりシームレスベルト状に一体成形されてなる電子写真用感光体としたので、安価な高分子樹脂により形成され十分な耐久性（強度）と導電性を有するシームレスベルト状の支持体を備えた電子写真用感光体を提供できる。
【図面の簡単な説明】
【図１】本発明に係わる感光体の模式的断面図である。
【符号の説明】
１  シームレスベルト支持体
１ａ  導電層（外表面層）
１ｂ  支持層
２  中間層
３  感光層
４  保護層
【図１】
2004279896.tif 000006